(57)【要約】【課題】良好なレート特性及びサイクル特性を有するリチウムイオン二次電池及びそれに使用される正極活物質層を提供することを目的とする。【解決手段】この正極活物質層は、下記式（１）で表されるオリビン構造を有する化合物と、リン酸バナジウムリチウムとを含み、前記オリビン構造を有する化合物の重量（Ａ）と前記リン酸バナジウムリチウムの重量（Ｂ）との比率は、０．０５≦Ａ／Ｂ≦０．９９である：ＬｉａＦｅｂＭｎ１−ｂ（ＰＯ４）・・・（１）（ただし、０．５≦ａ≦１．２、０．２≦ｂ≦１．０である）。【選択図】図１
2019169378.tif 000002
【特許請求の範囲】
【請求項１】
下記式（１）で表されるオリビン構造を有する化合物と、リン酸バナジウムリチウムとを含み、前記オリビン構造を有する化合物の重量（Ａ）と前記リン酸バナジウムリチウムの重量（Ｂ）との比率は、０．０５≦Ａ／Ｂ≦０．９９である、正極活物質層：
ＬｉａＦｅｂＭｎ１−ｂ（ＰＯ４）  ・・・（１）
（ただし、０．５≦ａ≦１．２、０．２≦ｂ≦１．０である）。
【請求項２】
前記リン酸バナジウムリチウムは、下記式（２）で表される、請求項１に記載の正極活物質層：
Ｌｉｘ（Ｍ）ｙ（ＰＯ４）ｚ  ・・・（２）
（ただし、Ｍ＝ＶＯ又はＶから選択される少なくとも１種であり、０．９≦ｘ≦３．３、０．９≦ｙ≦２．２、０．９≦ｚ≦３．３である）。
【請求項３】
前記オリビン構造を有する化合物の平均粒径（Ｄａ）と前記リン酸バナジウムリチウムの平均粒径（Ｄｂ）との比率は、０．７≦Ｄｂ／Ｄａ≦１７である、請求項１又は２に記載の正極活物質層。
【請求項４】
前記オリビン構造を有する化合物からなる第１粒子と、前記リン酸バナジウムリチウムからなる第２粒子と、を含み、前記第１粒子又は前記第２粒子の少なくとも一部は炭素を含有する層で被覆されている、請求項１から３のいずれか一項に記載の正極活物質層。
【請求項５】
前記オリビン構造を有する化合物と、前記リン酸バナジウムリチウムとが混在して凝集した凝集粒子を含み、前記凝集粒子の少なくとも一部は炭素を含有する層で被覆されている、請求項１から３のいずれか一項に記載の正極活物質層。
【請求項６】
前記炭素は、前記オリビン構造を有する化合物と前記リン酸バナジウムリチウムと前記炭素の合計重量に対して５〜１０重量％である、請求項４又は５に記載の正極活物質層。
【請求項７】
請求項１から６のいずれか一項に記載の正極活物質層を有する、リチウムイオン二次電池。
【発明の詳細な説明】
【技術分野】
【０００１】
本発明は、正極活物質層及びリチウムイオン二次電池に関する。
【背景技術】
【０００２】
近年、携帯電話やパソコン等の電子機器の小型化、コードレス化が急速に進んでおり、これらの駆動用電源として、小型、軽量で高エネルギー密度を有する二次電池への要求が高まっている。また、このような状況下において、充放電容量が大きく、高エネルギー密度を有するリチウムイオン二次電池が注目されている。
【０００３】
特に、正極活物質にリチウム含有遷移金属酸化物を用いたリチウムイオン二次電池は、従来の電池と比較して電池の高エネルギー密度化が可能であるため、現在では広く普及している。例えば特許文献１には、ＬｉＶＯＰＯ４粒子と、炭素とを含み、炭素は、ＬｉＶＯＰＯ４粒子の表面の少なくとも一部に担持されて炭素被覆層を形成している、電極用複合粒子が開示されている。
【先行技術文献】
【特許文献】
【０００４】
【特許文献１】特開２００８−２７７１１９号公報
【発明の概要】
【発明が解決しようとする課題】
【０００５】
ＬｉＶＯＰＯ４は、高電位で安全性が高いことが知られている。特許文献１では、このような特徴を有するＬｉＶＯＰＯ４粒子の表面の少なくとも一部に炭素被覆層を形成することで、電子伝導性を向上させ、故にレート特性を向上させている。しかしながら、特許文献１の構成では、レート特性が依然として十分ではないという問題があった。
【０００６】
本発明は上記問題に鑑みてなされたものであり、良好なレート特性及びサイクル特性を有するリチウムイオン二次電池及びそれに使用される正極活物質層を提供することを目的とする。
【課題を解決するための手段】
【０００７】
本発明者等は鋭意検討の結果、良好なレート特性及びサイクル特性を有するリチウムイオン二次電池を提供するためには、２つの特定の物質を特定の重量比で含む正極活物質層を使用することが効果的であることを見出した。具体的に、オリビン構造を有する化合物と、リン酸バナジウムリチウムとを、０．０５≦オリビン構造を有する化合物の重量（Ａ）／リン酸バナジウムリチウムの重量（Ｂ）≦０．９９で含む正極活物質層を使用することが効果的であることを見出した。すなわち、本発明は、上記課題を解決するため、以下の手段を提供する。
【０００８】
（１）第１の態様にかかる正極活物質層は、下記式（１）で表されるオリビン構造を有する化合物と、リン酸バナジウムリチウムとを含み、前記オリビン構造を有する化合物の重量（Ａ）と前記リン酸バナジウムリチウムの重量（Ｂ）との比率は、０．０５≦Ａ／Ｂ≦０．９９である：
ＬｉａＦｅｂＭｎ１−ｂ（ＰＯ４）  ・・・（１）
（ただし、０．５≦ａ≦１．２、０．２≦ｂ≦１．０である）。
【０００９】
（２）上記態様にかかる正極活物質層において、前記リン酸バナジウムリチウムは、下記式（２）で表されてもよい：
Ｌｉｘ（Ｍ）ｙ（ＰＯ４）ｚ  ・・・（２）
（ただし、Ｍ＝ＶＯ又はＶから選択される少なくとも１種であり、０．９≦ｘ≦３．３、０．９≦ｙ≦２．２、０．９≦ｚ≦３．３である）。
【００１０】
（３）上記態様にかかる正極活物質層において、前記オリビン構造を有する化合物の平均粒径（Ｄａ）と前記リン酸バナジウムリチウムの平均粒径（Ｄｂ）との比率は、０．７≦Ｄｂ／Ｄａ≦１７であってもよい。
【００１１】
（４）上記態様にかかる正極活物質層は、前記オリビン構造を有する化合物からなる第１粒子と、前記リン酸バナジウムリチウムからなる第２粒子と、を含み、前記第１粒子又は前記第２粒子の少なくとも一部は炭素を含有する層で被覆されてもよい。
【００１２】
（５）上記態様にかかる正極活物質層は、前記オリビン構造を有する化合物と、前記リン酸バナジウムリチウムとが混在して凝集した凝集粒子を含み、前記凝集粒子の少なくとも一部は炭素を含有する層で被覆されてもよい。
【００１３】
（６）上記態様にかかる正極活物質層において、前記炭素は、前記オリビン構造を有する化合物と前記リン酸バナジウムリチウムと前記炭素の合計重量に対して５〜１０重量％であってもよい。
【００１４】
（７）第２の態様にかかるリチウムイオン二次電池は、上記第１の態様にかかる正極活物質層を有する。
【発明の効果】
【００１５】
上記態様にかかる正極活物質層を用いることで、良好なレート特性及びサイクル特性を有するリチウムイオン二次電池を提供することができる。
【図面の簡単な説明】
【００１６】
【図１】本実施形態にかかるリチウムイオン二次電池の断面模式図である。
【発明を実施するための形態】
【００１７】
以下、本実施形態について、図を適宜参照しながら詳細に説明する。以下の説明で用いる図面は、本発明の特徴をわかりやすくするために便宜上特徴となる部分を拡大して示している場合があり、各構成要素の寸法比率などは実際とは異なっていることがある。以下の説明において例示される材料、寸法等は一例であって、本発明はそれらに限定されるものではなく、その要旨を変更しない範囲で適宜変更して実施することが可能である。
【００１８】
［リチウムイオン二次電池］
図１は、本実施形態にかかるリチウムイオン二次電池１の断面模式図である。図１に示すように、リチウムイオン二次電池１は、発電素子１０と外装体２０とを有する。発電素子１０は、電解液が含浸されている。外装体２０は、電解液が外部に漏洩すること、及び、外部の空気及び水分が発電素子１０に至ることを防ぐ。
【００１９】
（発電素子）
発電素子１０は、正極１０１と負極１０２とセパレータ１０３とを有する。図１に示す発電素子１０は、一対の正極１０１と負極１０２とが、セパレータ１０３を挟んで対向配置されている。ここでは、正極１０１及び負極１０２が１層ずつの例をもとに説明するが、これらの積層数は問わない。
【００２０】
＜正極＞
正極１０１は、正極集電体１０１Ａと、その一面に設けられた正極活物質層１０１Ｂとを有する。正極集電体１０１Ａは、導電性を有する材料により構成されていればよく、例えば、アルミニウム、銅、ニッケル、チタン等の金属箔を用いることができる。
【００２１】
正極活物質層１０１Ｂは、下記式（１）で表されるオリビン構造を有する化合物（以下「第一正極活物質」とする）と、リン酸バナジウムリチウム（以下「第二正極活物質」とする）とを含み、第一正極活物質の重量（Ａ）と第二正極活物質の重量（Ｂ）との比率は、０．０５≦Ａ／Ｂ≦０．９９である：
ＬｉａＦｅｂＭｎ１−ｂ（ＰＯ４）  ・・・（１）
（ただし、０．５≦ａ≦１．２、０．２≦ｂ≦１．０である）。
上記比率で第一正極活物質を含む正極活物質層１０１Ｂでは、正極活物質層１０１Ｂ内で適度な隙間が形成され、電解液の保液性が高まり、故にイオン拡散性を改善することができる。従って、このような正極活物質層１０１Ｂを備えたリチウムイオン二次電池１では、レート特性を向上させることができる。尚、Ａ／Ｂが０．０５より小さい場合、レート特性向上の効果は小さくなる。一方、Ａ／Ｂが０．９９より大きい場合、正極集電体１０１Ａとの密着性が悪化し、サイクル特性が低下する。さらにＡとＢとの比率は、０．２≦Ａ／Ｂ≦０．９９であることがより好ましい。また、第一正極活物質はＬｉＦｅＰＯ４又はＬｉＭｎ０．５Ｆｅ０．５ＰＯ４であることがより好ましい。
【００２２】
正極活物質層１０１Ｂにおいて、リン酸バナジウムリチウム（第二正極活物質）は、好ましくは下記式（２）で表される：
Ｌｉｘ（Ｍ）ｙ（ＰＯ４）ｚ  ・・・（２）
（ただし、Ｍ＝ＶＯ又はＶから選択される少なくとも１種であり、０．９≦ｘ≦３．３、０．９≦ｙ≦２．２、０．９≦ｚ≦３．３である）。
式（２）で表される第二正極活物質は、構造が安定である。従って、このような正極活物質層１０１Ｂを備えたリチウムイオン二次電池１では、良好なレート特性及びサイクル特性を達成することができる。さらに、第二正極活物質はＬｉＶＯＰＯ４又はＬｉ３Ｖ２（ＰＯ４）３であることがより好ましい。
【００２３】
正極活物質層１０１Ｂにおいて、オリビン構造を有する化合物（第一正極活物質）とリン酸バナジウムリチウム（第二正極活物質）とは、以下のような状態で存在し得る。第１の状態は、第一正極活物質と第二正極活物質とがそれぞれ単独で凝集粒子（第一正極活物質からなる第１粒子、第二正極活物質からなる第２粒子）となり、これらが混在して分散している状態である。第２の状態は、第一正極活物質と第二正極活物質とが混在して凝集粒子を作り、凝集粒子が分散している状態である。
【００２４】
正極活物質層１０１Ｂにおいて、オリビン構造を有する化合物（第一正極活物質）の平均粒径（Ｄａ）とリン酸バナジウムリチウム（第二正極活物質）の平均粒径（Ｄｂ）との比率は、好ましくは０．７≦Ｄｂ／Ｄａ≦１７である。ここで示す平均粒径（Ｄａ、Ｄｂ）とは、一次粒子の平均粒径を意味する。第一正極活物質の平均粒径と第二正極活物質の平均粒径との比率を上記範囲内にすることで、第一正極活物質と第二正極活物質の間に適度な隙間が生じて電解液が浸透しやすくなり、より効果的にレート特性を向上することができる。さらに第一正極活物質の平均粒径（Ｄａ）と第二正極活物質の平均粒径（Ｄｂ）との比率は、１≦Ｄｂ／Ｄａ≦１０であることがより好ましい。
【００２５】
オリビン構造を有する化合物（第一正極活物質）の平均粒径（Ｄａ）は、３０ｎｍ以上１５０ｎｍ以下であることが好ましく、３０ｎｍ以上７０ｎｍ以下であることがより好ましい。またリン酸バナジウムリチウム（第二正極活物質）の平均粒径（Ｄｂ）は、１００ｎｍ以上５００ｎｍ以下であることが好ましく、１００ｎｍ以上３００ｎｍ以下であることがより好ましい。第一正極活物質及び第二正極活物質の平均粒径が小さいと、これらを繋ぐバインダーの相対量を増やす必要がある。バインダーは電気伝導性を有さないため、バインダーの相対量が増えるとレート特性が低下する。他方、バインダーの相対量が低下すると、正極活物質層１０１Ｂが正極集電体１０１Ａから剥離したり、正極活物質層１０１Ｂ内に亀裂が生じたりし、サイクル特性が低下する。
【００２６】
正極活物質層１０１Ｂにおいて、オリビン構造を有する化合物（第一正極活物質）とリン酸バナジウムリチウム（第二正極活物質）とが第１の状態で存在する場合、第一正極活物質の凝集粒子（第１粒子）の平均粒径は、１μｍ以上１０μｍ以下であることが好ましく、２μｍ以上５μｍ以下であることがより好ましい。またこの場合、第二正極活物質の凝集粒子（第２粒子）の平均粒径は、１μｍ以上２０μｍ以下であることが好ましく、５μｍ以上１５μｍ以下であることがより好ましい。
【００２７】
一方で、正極活物質層１０１Ｂにおいて、オリビン構造を有する化合物（第一正極活物質）とリン酸バナジウムリチウム（第二正極活物質）とが第２の状態で存在する場合、第一正極活物質と第二正極活物質とが混在した凝集粒子の平均粒径は、１μｍ以上１５μｍ以下であることが好ましく、２μｍ以上１０μｍ以下であることがより好ましい。
【００２８】
凝集粒子の平均粒径が上記の範囲内であれば、バインダーの相対量が少なくても互いに十分結着するため、正極活物質層１０１Ｂの強度を維持し、優れたサイクル特性を実現できる。また凝集粒子間の隙間が確保され、電解液の保液性が高まり、故にイオン拡散性を改善することができる。
【００２９】
正極活物質層１０１Ｂが第１の状態の場合、第１粒子又は第２粒子の少なくとも一部は炭素を含有する層で被覆されていることが好ましい。第一正極活物質及び第二正極活物質は酸化物であるため、電子伝導性が低い。これらの正極活物質粒子に炭素被覆層を形成することで、優れた電子伝導性を得ることができる。特に、炭素が粒子として担持されているのではなく層状に形成されていることにより、炭素粒子が担持されている場合と比較して炭素の脱落を抑制できる。また炭素粒子が担持されている場合と比較して、第１粒子又は第２粒子と炭素との接触面積を高めることができるため、正極活物質層１０１Ｂ内の炭素含有量を抑えつつ効果的に電子伝導性を付与することができる。従って、このような正極活物質層１０１Ｂを備えたリチウムイオン二次電池１では、さらにレート特性を向上させることができる。
【００３０】
また正極活物質層１０１Ｂが第２の状態の場合は、凝集粒子の少なくとも一部は炭素を含有する層で被覆されていることが好ましい。
【００３１】
本明細書において、正極活物質層１０１Ｂが「第一正極活物質と第二正極活物質とが混在した凝集粒子を含む」か否かは、以下のようにして判断する。まず、正極活物質層１０１Ｂの表面を、ＳＥＭ（走査型電子顕微鏡）を用いて２０００倍で測定し、特定できる粒子のうち任意の１０個の粒子を抽出する。次いで、ＳＥＭ−ＥＤＳ（エネルギー分散型Ｘ線分光器）解析において、第一正極活物質に使用される元素（鉄（Ｆｅ）等）及び第二正極活物質に使用されるバナジウム（Ｖ）元素の解析を行う。上記ＳＥＭ−ＥＤＳの解析画像の両方において、ＳＥＭで抽出された１０個の粒子のうち８個が特定できない場合は、正極活物質層１０１Ｂは混在した凝集粒子を含むと判断する。他方、上記ＳＥＭ−ＥＤＳの解析画像の何れかにおいて、ＳＥＭで抽出された１０個の粒子のうち８個が特定できる場合は、第一正極活物質と第二正極活物質とは混在せず、それぞれが凝集していると判断する。
【００３２】
このような凝集粒子を含む正極活物質層１０１Ｂを備えたリチウムイオン二次電池１は、良好なレート特性及びサイクル特性を達成しながら、高エネルギー密度も達成することができる。高エネルギー密度を達成する具体的な機構を以下に示す。放電初期には放電電圧の高い第二正極活物質内にリチウムが挿入され、放電中期以降は、第一正極活物質と第二正極活物質との接触点において、第二正極活物質内のリチウムが第一正極活物質内に固体−固体拡散する。このように、放電初期から終期にかけて、放電電圧の高い第二正極活物質を介して第一正極活物質内にリチウムが挿入されることから、平坦な放電プラトーが達成され、故に、高エネルギー密度が得られる。さらに、上述のように第二正極活物質が式（２）で表される場合、第一正極活物質と第二正極活物質とが互いに類似の構造を有することになり、第二正極活物質内から第一正極活物質へのリチウムの固体−固体拡散がより効率的に促進される。従って、このような正極活物質層１０１Ｂを備えたリチウムイオン二次電池１では、より効率的に高エネルギー密度を得ることができる。
【００３３】
また、凝集粒子の少なくとも一部が炭素を含有する層で被覆されていることで、上述のように、正極活物質層１０１Ｂ内の炭素含有量を抑えつつ効果的に電子伝導性を付与することができる。従って、このような正極活物質層１０１Ｂを備えたリチウムイオン二次電池１では、さらにレート特性を向上させることができる。
【００３４】
正極活物質層１０１Ｂにおいて、炭素は好ましくは、オリビン構造を有する化合物（第一正極活物質）とリン酸バナジウムリチウム（第二正極活物質）と炭素の合計重量に対して５〜１０重量％である。炭素の添加量を上記範囲内にすることで、十分な電子伝導性を確保でき、リチウムイオン二次電池１のレート特性が向上する。
【００３５】
また正極活物質層１０１Ｂは、バインダーを含む。バインダーは、公知のものを用いることができる。例えば、ポリフッ化ビニリデン（ＰＶＤＦ）、ポリテトラフルオロエチレン（ＰＴＦＥ）、テトラフルオロエチレン−ヘキサフルオロプロピレン共重合体（ＦＥＰ）、テトラフルオロエチレン−パーフルオロアルキルビニルエーテル共重合体（ＰＦＡ）、エチレン−テトラフルオロエチレン共重合体（ＥＴＦＥ）、ポリクロロトリフルオロエチレン（ＰＣＴＦＥ）、エチレン−クロロトリフルオロエチレン共重合体（ＥＣＴＦＥ）、ポリフッ化ビニル（ＰＶＦ）等のフッ素樹脂、が挙げられる。
【００３６】
また、上記の他に、バインダーとして、例えば、ビニリデンフルオライド−ヘキサフルオロプロピレン系フッ素ゴム（ＶＤＦ−ＨＦＰ系フッ素ゴム）、ビニリデンフルオライド−ヘキサフルオロプロピレン−テトラフルオロエチレン系フッ素ゴム（ＶＤＦ−ＨＦＰ−ＴＦＥ系フッ素ゴム）、ビニリデンフルオライド−ペンタフルオロプロピレン系フッ素ゴム（ＶＤＦ−ＰＦＰ系フッ素ゴム）、ビニリデンフルオライド−ペンタフルオロプロピレン−テトラフルオロエチレン系フッ素ゴム（ＶＤＦ−ＰＦＰ−ＴＦＥ系フッ素ゴム）、ビニリデンフルオライド−パーフルオロメチルビニルエーテル−テトラフルオロエチレン系フッ素ゴム（ＶＤＦ−ＰＦＭＶＥ−ＴＦＥ系フッ素ゴム）、ビニリデンフルオライド−クロロトリフルオロエチレン系フッ素ゴム（ＶＤＦ−ＣＴＦＥ系フッ素ゴム）等のビニリデンフルオライド系フッ素ゴムを用いてもよい。
【００３７】
正極活物質層１０１Ｂにおけるバインダーの含有率は、正極活物質、導電助剤及びバインダーの合計重量を基準にして、１重量％〜１５重量％であることが好ましく、１．５重量％〜５重量％であることがより好ましい。バインダー量が少な過ぎると、十分な接着強度の正極を形成できなくなる傾向がある。逆にバインダー量が多過ぎると、バインダーは一般には電気化学的に不活性なので放電容量に寄与せず、十分なエネルギー密度を得ることが困難となる傾向がある。
【００３８】
＜負極＞
負極１０２は、負極集電体１０２Ａと、その一面に設けられた負極活物質層１０２Ｂとを有する。負極集電体１０２Ａは、導電性を有する材料により構成されていればよく、例えば、アルミニウム、銅、ニッケル、チタン等の金属箔を用いることができる。
【００３９】
負極活物質層１０２Ｂに用いる負極活物質は、リチウムイオンを吸蔵・放出（析出・溶解、合金化・非合金化）可能な化合物であればよく、公知の負極活物質を使用できる。負極活物質としては、例えば、リチウム金属、リチウムイオンを吸蔵・放出可能な黒鉛（天然黒鉛、人造黒鉛）、カーボンナノチューブ、難黒鉛化炭素、易黒鉛化炭素、低温度焼成炭素等の炭素材料、アルミニウム、シリコン、スズ等のリチウムと化合することのできる金属、シリコン酸化物ＳｉＯｘ（０＜ｘ＜２）、二酸化スズ等の酸化物を主体とする非晶質の化合物、チタン酸リチウム（Ｌｉ４Ｔｉ５Ｏ１２）等を含む粒子が挙げられる。
【００４０】
負極１０２においてリチウム金属を用いる場合、初期充電前にリチウム金属が存在しない場合もある（リチウム金属が初期充電前に存在しない場合、電池は放電状態なので電池の製造時に安全である）。この場合、充電時に負極集電体１０２Ａ上にリチウム金属が析出し、放電時に析出したリチウム金属が溶出する。このリチウム金属を含む層を負極活物質層１０２Ｂとみなすことができる。また放電に寄与するリチウム金属量が不足することに備え、初期充電前に負極集電体１０２Ａの少なくとも一部にリチウム金属箔を設けてもよい。
【００４１】
上述の正極１０１で用いた炭素材料等の導電助剤は、負極１０２でも使用できる。
【００４２】
負極活物質と負極活物質、負極活物質と導電助剤、負極活物質と負極集電体１０２Ａとを接着させるために、負極活物質層１０２Ｂにはバインダーを添加する。バインダーに要求される特性としては、電解液に溶解または極端に膨潤しないこと、耐還元性があること、接着性が良いことが挙げられる。負極活物質層１０２Ｂに用いられるバインダーとしては、ポリフッ化ビニリデン（ＰＶＤＦ）またはそのコポリマー、ポリテトラフルオロエチレン（ＰＴＦＥ）、ポリアミド（ＰＡ）、ポリイミド（ＰＩ）、ポリアミドイミド（ＰＡＩ）、ポリベンゾイミダゾール（ＰＢＩ）、スチレンブタジエンゴム（ＳＢＲ）、カルボキシメチルセルロース、ポリアクリル酸（ＰＡ）及び共重合体、ポリアクリル酸（ＰＡ）及び共重合体の金属イオン架橋体、無水カルボン酸をグラフト化したポリプロピレン（ＰＰ）及びポリエチレン（ＰＥ）、またはこれらの混合物などが挙げられる。中でも、ポリアミドイミドが好ましい。尚、ポリイミドは、前駆体のポリアミック酸として添加し、電極形成後に熱処理してポリイミドとなる。
【００４３】
負極活物質層１０２Ｂにおけるバインダーの含有率は特に限定されないが、負極活物質、導電助剤及びバインダーの合計重量を基準にして、１重量％〜１５重量％であることが好ましく、３重量％〜１０重量％であることがより好ましい。バインダー量が少な過ぎると、十分な接着強度の負極を形成できなくなる傾向がある。逆にバインダー量が多過ぎると、バインダーは一般には電気化学的に不活性なので放電容量に寄与せず、十分な体積または重量エネルギー密度を得ることが困難となる傾向がある。負極活物質層１０２Ｂにおける導電助剤の含有率も特に限定されないが、導電助剤を添加する場合には通常、負極活物質に対して０．５重量％〜２０重量％であることが好ましく、１重量％〜１２重量％とすることがより好ましい。
【００４４】
＜セパレータ＞
セパレータ１０３は、電気絶縁性の多孔質構造から形成されていればよく、例えば、ポリエチレン、ポリプロピレン又はポリオレフィンからなるフィルムの単層体、積層体や上記樹脂の混合物の延伸膜、或いはセルロース、ポリエステル及びポリプロピレンからなる群より選択される少なくとも１種の構成材料からなる繊維不織布が挙げられる。
【００４５】
＜電解液＞
電解液は、発電素子１０内に含浸される。電解液には、リチウム塩等を含む電解質溶液（電解質水溶液、有機溶媒を使用する非水系電解質溶液）を使用することができる。
【００４６】
非水電解質溶液は、非水溶媒に電解質が溶解されており、非水溶媒として環状カーボネートと、鎖状カーボネートと、を含有してもよい。
【００４７】
環状カーボネートとしては、電解質を溶媒和することができるものを用いることができる。例えば、エチレンカーボネート、プロピレンカーボネート及びブチレンカーボネートなどを用いることができる。
【００４８】
鎖状カーボネートは、環状カーボネートの粘性を低下させることができる。例えば、ジエチルカーボネート、ジメチルカーボネート、エチルメチルカーボネートが挙げられる。その他、酢酸メチル、酢酸エチル、プロピオン酸メチル、プロピオン酸エチル、γ−ブチロラクトン、１，２−ジメトキシエタン、１，２−ジエトキシエタンなどを混合して使用してもよい。
【００４９】
非水溶媒中の環状カーボネートと鎖状カーボネートの割合は体積にして１：９〜１：１にすることが好ましい。
【００５０】
電解質としては、例えば、ＬｉＰＦ６、ＬｉＣｌＯ４、ＬｉＢＦ４、ＬｉＣＦ３ＳＯ３、ＬｉＣＦ３ＣＦ２ＳＯ３、ＬｉＣ（ＣＦ３ＳＯ２）３、ＬｉＮ（ＣＦ３ＳＯ２）２、ＬｉＮ（ＣＦ３ＣＦ２ＳＯ２）２、ＬｉＮ（ＣＦ３ＳＯ２）（Ｃ４Ｆ９ＳＯ２）、ＬｉＮ（ＣＦ３ＣＦ２ＣＯ）２、ＬｉＢＯＢ（リチウムビスオキサレートボラート）等のリチウム塩が使用できる。尚、これらのリチウム塩は１種を単独で使用してもよく、２種以上を併用してもよい。特に、電離度の観点から、ＬｉＰＦ６を含むことが好ましい。
【００５１】
ＬｉＰＦ６を非水溶媒に溶解する際は、非水電解質溶液中の電解質の濃度を、０．５〜２．０ｍｏｌ／Ｌに調整することが好ましい。電解質の濃度が０．５ｍｏｌ／Ｌ以上であると、非水電解液のリチウムイオン濃度を充分に確保することができ、充放電時に十分な容量が得られやすい。また、電解質の濃度が２．０ｍｏｌ／Ｌ以内に抑えることで、非水電解液の粘度上昇を抑え、リチウムイオンの移動度を充分に確保することができ、充放電時に十分な容量が得られやすくなる。
【００５２】
ＬｉＰＦ６をその他の電解質と混合する場合にも、非水電解液中のリチウムイオン濃度を０．５〜２．０ｍｏｌ／Ｌに調整することが好ましく、ＬｉＰＦ６からのリチウムイオン濃度はその５０ｍｏｌ％以上含まれることがさらに好ましい。
【００５３】
（外装体）
外装体２０は、その内部に発電素子１０及び電解液を密封するものである。外装体２０は、電解液の外部への漏出や、外部からの電池１内部への水分等の侵入等を抑止するものである。
【００５４】
図１に示すように、外装体２０は、発電素子１０から順に、熱融着樹脂層２０１と、金属層２０２と、耐熱樹脂層２０３と、を有する。熱融着樹脂層２０１の材料としては、ポリエチレン、ポリプロピレン等のポリオレフィンを使用できる。金属層２０２の材料としては、アルミニウム、ステンレス等を使用できる。耐熱樹脂層２０３の材料としては、融点の高い高分子、例えば、ポリエチレンテレフタレート（ＰＥＴ）、ポリアミド（ＰＡ）等を使用できる。
【００５５】
（端子）
端子３０、３１は、アルミニウム、ニッケルなどの導電材料から形成されている。端子は、一方が正極端子３０、他方が負極端子３１である。端子３０、３１の一端（内側端部）は発電素子１０に接続され、他端（外側端部）は外装体２０の外部に延出する。２つの端子３０、３１は、それぞれ同じ方向に延出してもよいし、異なる方向に延出してもよい。正極端子３０は正極集電体１０１Ａに接続され、負極端子３１は負極集電体１０２Ａに接続される。接続方法は特に問わず、溶接、ネジ止め等を用いることができる。
【００５６】
［リチウムイオン二次電池の作製方法］
本実施形態にかかるリチウムイオン二次電池１は、例えば以下のような方法で製造することができる。
【００５７】
（正極の作製方法）
正極１０１の製造方法は、複合化工程と、スラリー作製工程と、電極塗布工程と、圧延工程と、を備える。
【００５８】
＜複合化工程＞
まず複合化工程では、正極活物質であるオリビン構造を有する化合物及びリン酸バナジウムリチウムと導電助剤とを複合化する。複合化する方法は、メカノケミカル法を使用することが好ましい。メカノケミカル法を用いると、正極活物質層１０１Ｂを第２の状態にしやすくなる。またメカノケミカル法を用いて、凝集粒子の表面に導電助剤を付着させることができる。具体的には、正極活物質と導電助剤とをせん断力を加えながら混合し、導電助剤が変質しない程度に複合化粒子の密度を高めながら、正極活物質の表面に均一に導電助剤を付着させる。
【００５９】
メカノケミカル法以外に、気流を発生させた流動槽内に正極活物質粒子と炭素粒子とを投入して流動層化させることで、正極活物質粒子の表面の少なくとも一部に炭素被覆層を形成する流動層化工程を含む方法を使用することができる。また、正極活物質粒子の表面に化学的に炭素被覆層を形成する方法、すなわち、正極活物質粒子を炭素源が溶媒中に溶解又は分散してなる炭素源含有液中に投入して正極活物質粒子分散液を得る分散工程と、正極活物質粒子分散液を加熱する加熱工程と、を含む方法を使用することができる。さらに、正極活物質粒子の合成と同時にその表面に炭素被覆層を形成する方法、すなわち、Ｌｉ源、Ｖ源、Ｆｅ源、ＰＯ４源及び炭素源を混合して原料混合液を得る混合工程と、原料混合液を酸素分圧５０Ｐａ以下の雰囲気で焼成する焼成工程と、を含む方法も使用することができる。
【００６０】
＜スラリー作製工程＞
次に、正極活物質と導電助剤とからなる混合粒子にバインダー及びそれらの種類に応じた溶媒、例えばＰＶＤＦの場合はＮ−メチル−２−ピロリドン等の溶媒を混合して、スラリーを作製する。
【００６１】
＜電極作製工程＞
ドクターブレード、スロットダイ、ノズル、グラビアロール等の公知の方法の中から適宜選択した方法を用いて、上述のスラリーを正極集電体１０１Ａ上に塗布する。塗布の量やライン速度の調整により、正極の活物質担持量を調整することができる。続いて、正極集電体１０１Ａ上に塗布されたスラリー中の溶媒を除去する。除去法は特に限定されず、スラリーが塗布された正極集電体１０１Ａを、例えば６０℃〜１５０℃で乾燥させればよい。
【００６２】
＜圧延工程＞
最後にロールプレスにより圧延を行い、正極１０１が完成する。このとき、ロールを加熱しバインダーを柔らかくすることにより、より高い電極密度を得ることができる。ロールの温度は１００℃〜２００℃の範囲が好ましい。
【００６３】
（負極の作製方法）
負極１０２は、上述の複合化工程を除く、スラリー作製工程、電極塗布工程、及び圧延工程により作製することができる。尚、各工程は、正極１０１と同様の条件にて作製可能である。
【００６４】
最後に、正極１０１と負極１０２とをセパレータ１０３を介して積層することで、発電素子１０が作製される。
【００６５】
そして、公知の方法により、端子３０及び３１を正極集電体１０１Ａ、負極集電体１０２Ａにそれぞれ溶接する。
【００６６】
（外装体の作製方法）
次いで、外装体２０を作製する。外装体２０の作製方法は、まず、熱融着樹脂層２０１、金属層２０２、耐熱樹脂層２０３となるそれぞれのフィルムを準備する。次に、各層間の接着を行う。接着には、耐電解質性の接着剤（ウレタン系接着剤など）を使用できる。特に信頼性が必要な場合、樹脂層２０１、２０３と金属層２０２との間には接着剤を使用せずに、樹脂層２０１、２０３自体に接着性を有する酸（無水マレイン酸）変性樹脂を使用することが好ましい。そして、各層を積層して得られた外装体用ラミネートフィルムの長手方向の中心部分で熱融着樹脂層２０１を内側にして折り、長手方向の左右の端部を２００℃で熱融着することで、外装体２０が作製される。
【００６７】
そして、作製した発電素子１０を外装体２０に封入し、電解液を外装体２０内に注入する。外装体２０開口部をヒートシールすることで、リチウムイオン二次電池１が完成する。
【００６８】
以上、本実施形態について図面を参照して詳述したが、各実施形態における各構成及びそれらの組み合わせ等は一例であり、本発明の趣旨から逸脱しない範囲内で、構成の付加、省略、置換、及びその他の変更が可能である。
【実施例】
【００６９】
「実施例１」
（正極の作製）
正極活物質として平均粒径５μｍのＬｉＦｅＰＯ４、平均粒径１０μｍのＬｉＶＯＰＯ４、導電助剤としてケッチェンブラックを使用し、１０度に傾斜させたホソカワミクロン製メカノフュージョンを用いて、回転数２５００ｒｐｍ条件下で複合化をおこなった。得られた複合化粒子をＳＥＭで観察したところ、ＬｉＦｅＰＯ４の粒径（Ｄａ）は約５０ｎｍ、ＬｉＶＯＰＯ４の粒径（Ｄｂ）は約２００ｎｍ（Ｄｂ／Ｄａ＝４）であった。尚、重量比はＬｉＦｅＰＯ４：ＬｉＶＯＰＯ４：ケッチェンブラック＝３０．８：６１．７：７．５（すなわち、ＬｉＦｅＰＯ４の重量（Ａ）とＬｉＶＯＰＯ４の重量（Ｂ）との比率（Ａ／Ｂ）＝０．５）となるように混合した。バインダーとしてポリフッ化ビニリデン（ＰＶＤＦ）、溶媒としてＮ−メチル−２−ピロリドン（ＮＭＰ）を加えてスラリーを調製した後、固練りを１時間行った。ＰＶＤＦは、第一正極活物質、第二正極活物質、導電助剤及びバインダーの合計重量に対して４重量％とした。その後ＮＭＰを追加して粘度を５０００ｍＰａ・ｓに調整した。ドクターブレード法により集電体であるアルミニウム箔上に塗布し、１００℃で１０分間乾燥を行った。その後１００℃に加熱したロールプレスにより線圧２ｔｃｍ−１で圧延を行い、正極を作製した。正極の活物質担持量は、１２ｍｇ／ｃｍ２となるように調整した。
【００７０】
（負極の作製）
負極活物質として天然黒鉛と人造黒鉛の複合体、導電助剤としてアセチレンブラック、バインダーとしてポリイミド、溶媒としてＮ−メチル−２−ピロリドン（ＮＭＰ）を使用した。天然黒鉛と人造黒鉛の複合体：アセチレンブラック：ポリイミド＝９３：３：４の割合になるように混合し、スラリー状の塗料を作製した。塗料を集電体である銅箔に塗布し、正極の作製と同じ条件で乾燥、圧延することによって、負極を作製した。
【００７１】
（リチウムイオン二次電池の作製）
厚み１２μｍのポリエチレンフィルムであるセパレータを挟んで、上記で作製した正極と負極とを積層し、発電素子を作製した。正極と負極の積層数は１層とした。次いで、ポリプロピレン（ＰＰ）樹脂層と、アルミニウム箔と、ポリエチレンテレフタラート（ＰＥＴ）樹脂層とを、２液硬化型ポリエステルウレタン接着剤を介してラミネートした。得られたラミネートフィルムの長手方向の中心部分でＰＰ層を内側にして折り、長手方向の左右の端部を２００℃のヒートシールバーで熱融着し、外装体を作製した。そして、外装体の開口部から作製した発電素子を挿入した。電解液は、エチレンカーボネート（ＥＣ）、ジエチルカーボネート（ＤＥＣ）を体積比３：７で混合し、支持塩としてＬｉＰＦ６を１．５ｍｏｌ／Ｌになるよう溶解した。発電素子を挿入した外装体に、上記電解液を注入した後、真空シールし、実施例１にかかるリチウムイオン二次電池を得た。
【００７２】
［レート特性の評価］
実施例１のリチウムイオン二次電池に対して、２５℃の恒温槽内において０．２Ｃ及び５Ｃで２．８Ｖまで放電した。具体的には、まず、０．０５Ｃで３時間充電後、０．２Ｃで４．３ＶまでＣＣＣＶ充電し、次に、０．２Ｃ又は５Ｃで２．８Ｖまで放電した。そして、５Ｃで放電した場合の容量／０．２Ｃで放電した場合の容量をレート特性（％）として評価した。レート特性５０％以上を合格とした。
【００７３】
［サイクル特性の評価］
実施例１のリチウムイオン二次電池に対して、２５℃の恒温槽内において充放電サイクル試験を実施した。充放電サイクル試験条件は、第１サイクルは、０．０５Ｃで３時間充電後、０．２Ｃで４．２ＶまでＣＣＣＶ充電した。放電は、０．２Ｃで３．０Ｖまで放電した。第２サイクル以降は、０．５Ｃで４．２ＶまでＣＣＣＶ充電を行い、１Ｃで３．０Ｖまで放電した。この充放電サイクル試験を１０００サイクル繰り返した。そして、１０００サイクル後の放電容量（ｍＡｈ）／第１サイクルの放電容量（ｍＡｈ）を容量維持率（％）として評価した。容量維持率８０％を合格とした。
【００７４】
「実施例２〜５」
ＬｉＦｅＰＯ４の重量（Ａ）とＬｉＶＯＰＯ４の重量（Ｂ）との比率（Ａ／Ｂ）＝０．０５（実施例２）、０．２（実施例３）、０．９（実施例４）、０．９９（実施例５）としたことを除いて、実施例１と同様にリチウムイオン二次電池を作製した。そして、上述の条件で１回の充放電試験及び充放電サイクル試験を行い、レート特性及び容量維持率を算出した。
【００７５】
「実施例６」
ＬｉＦｅＰＯ４のかわりにＬｉＭｎ０．５Ｆｅ０．５ＰＯ４を使用したことを除いて、実施例１と同様にリチウムイオン二次電池を作製した。そして、上述の条件で１回の充放電試験及び充放電サイクル試験を行い、レート特性及び容量維持率を算出した。
【００７６】
「実施例７」
ＬｉＶＯＰＯ４のかわりにＬｉ３Ｖ２（ＰＯ４）３を使用したことを除いて、実施例１と同様にリチウムイオン二次電池を作製した。そして、上述の条件で１回の充放電試験及び充放電サイクル試験を行い、レート特性及び容量維持率を算出した。
【００７７】
「実施例８〜１１」
正極活物質層に添加するケッチェンブラック量を３重量％（実施例８）、５重量％（実施例９）、１０重量％（実施例１０）、１２重量％（実施例１１）としたことを除いて、実施例１と同様にリチウムイオン二次電池を作製した。そして、上述の条件で１回の充放電試験及び充放電サイクル試験を行い、レート特性及び容量維持率を算出した。
【００７８】
「実施例１２」
ケッチェンブラックを複合化工程時に添加せずに、複合化工程後に添加したことを除いて、実施例１と同様にリチウムイオン二次電池を作製した。すなわち本実施例では、ケッチェンブラックは正極活物質の凝集粒子表面を被覆していない。そして、上述の条件で１回の充放電試験及び充放電サイクル試験を行い、レート特性及び容量維持率を算出した。
【００７９】
「実施例１３〜１８」
様々な平均粒径を有する第一正極活物質及び第二正極活物質の使用し、またメカノフュージョンの回転数を変えることで、複合化工程後のＬｉＦｅＰＯ４の粒径（Ｄａ）とＬｉＶＯＰＯ４の粒径（Ｄｂ）との比率（Ｄｂ／Ｄａ）を０．５（実施例１３）、０．７（実施例１４）、１（実施例１５）、１０（実施例１６）、１７（実施例１７）、２０（実施例１８）としたことを除いて、実施例１と同様にリチウムイオン二次電池を作製した。そして、上述の条件で１回の充放電試験及び充放電サイクル試験を行い、レート特性及び容量維持率を算出した。
【００８０】
「実施例１９」
複合化工程において、メカノケミカル法のかわりに流動層化工程を含む方法を使用したことを除いて、実施例１と同様にリチウムイオン二次電池を作製した。具体的に、まず、ＬｉＦｅＰＯ４粒子、ＬｉＶＯＰＯ４粒子、及びケッチェンブラック粒子をそれぞれ微細に粉砕した。次に、気流を発生させた流動槽内に粉砕したＬｉＦｅＰＯ４粒子、ＬｉＶＯＰＯ４粒子、及びケッチェンブラック粒子を投入して流動層化させることで、ＬｉＦｅＰＯ４粒子及びＬｉＶＯＰＯ４粒子の表面の少なくとも一部に炭素被覆層を形成した。そして、上述の条件で１回の充放電試験及び充放電サイクル試験を行い、レート特性及び容量維持率を算出した。
【００８１】
「比較例１〜３」
ＬｉＦｅＰＯ４の重量（Ａ）とＬｉＶＯＰＯ４の重量（Ｂ）との比率（Ａ／Ｂ）＝０（比較例１：ＬｉＦｅＰＯ４なし）、１．２（比較例２）、２（比較例３）としたことを除いて、実施例１と同様にリチウムイオン二次電池を作製した。そして、上述の条件で１回の充放電試験及び充放電サイクル試験を行い、レート特性及び容量維持率を算出した。
【００８２】
実施例１〜１９及び比較例１〜３の各条件、並びに得られたレート特性（％）及び容量維持率（％）を表１に示す。
【００８３】
【表１】
2019169378.tif 000003
【００８４】
表１から、本実施例にかかるリチウムイオン二次電池では、高いレート特性及び容量維持率を達成できることが判明した。一方、比較例にかかるリチウムイオン二次電池では、レート特性又は容量維持率の何れかが低下した。
【符号の説明】
【００８５】
１        リチウムイオン二次電池
１０      発電素子
１０１    正極
１０１Ａ  正極集電体
１０１Ｂ  正極活物質層
１０２    負極
１０２Ａ  負極集電体
１０２Ｂ  負極活物質層
１０３    セパレータ
２０      外装体
２０１    熱融着樹脂層
２０２    金属層
２０３    耐熱樹脂層
３０      正極端子
３１      負極端子
【図１】
2019169378.tif 000004